(57)【要約】【課題】医療デバイスおよびそのコーティングの形成のための増強された特性を有するポリマーを改善すること。【解決手段】少なくとも１種の環状モノマーを、少なくとも１個のヒドロキシル基を有する少なくとも１種のリン脂質を含有する開始剤と接触させる工程；該少なくとも１種の環状モノマーを重合させる工程；および得られたコポリマーを回収する工程、を包含する方法。上記少なくとも１種の環状モノマーはラクトンを含み得る。【選択図】なし【特許請求の範囲】
【請求項１】
方法であって、
少なくとも１種の環状モノマーを、少なくとも１個のヒドロキシル基を有する少なくとも１種のリン脂質を含有する開始剤と接触させる工程；
該少なくとも１種の環状モノマーを重合させる工程；および
得られたコポリマーを回収する工程、
を包含する、方法。
【請求項２】
前記少なくとも１種の環状モノマーがラクトンを含む、請求項１に記載の方法。
【請求項３】
前記少なくとも１種の環状モノマーが、トリメチレンカーボネート、カプロラクトン、バレロラクトン、１，４−ジオキサン−２−オン、１，５−ジオキセパン−２−オン、グリコリド、ラクチド、およびこれらの組み合わせからなる群より選択される、請求項１に記載の方法。
【請求項４】
前記少なくとも１個のヒドロキシル基を有する少なくとも１種のリン脂質が、ホスホリルコリンジオール、ホスホリルコリンポリオール、ホスホリルコリンマクロジオール、およびこれらの組み合わせからなる群より選択される、請求項１に記載の方法。
【請求項５】
前記少なくとも１個のヒドロキシル基を有する少なくとも１種のリン脂質が、以下の式：
【化１】
2009046666.tif 000011
のホスホリルコリンポリオールを含み、該式において、Ｒ１は、少なくとも１個のヒドロキシル基を有するポリオールであり、そしてｙは、約１〜約１０の数である、請求項１に記載の方法。
【請求項６】
前記少なくとも１個のヒドロキシル基を有する少なくとも１種のリン脂質が、以下の式：
【化２】
2009046666.tif 000012
のホスホリルコリンマクロジオールを含み、該式において、Ｒ１は、少なくとも１個のヒドロキシル基を有するポリオールであり、Ｒ３は、約１個の炭素原子〜約１０個の炭素原子を有するアルキル基であり、ｘは、約１〜約１０００の数であり、ｙは、約１〜約１０の数であり、そしてｚは、約１〜約１０００の数である、請求項１に記載の方法。
【請求項７】
前記少なくとも１種の環状モノマーおよび前記少なくとも１個のヒドロキシル基を有する少なくとも１種のリン脂質を、少なくとも１種のさらなるモノマーと接触させる工程をさらに包含し、該さらなるモノマーは、ポリエチレングリコール、ポリプロピレングリコール、ポリエチレングリコール−ポリプロピレングリコールコポリマー、ビニルモノマー、シリコーン、およびこれらの組み合わせからなる群より選択される、請求項１に記載の方法。
【請求項８】
コポリマーであって、
以下の式：
【化３】
2009046666.tif 000013
のホスホリルコリンポリオールを含有する少なくとも１種のリン脂質であって、該式において、Ｒ１は、少なくとも１個のヒドロキシル基を有するポリオールであり、そしてｙは、約１〜約１０の数である、リン脂質；および
少なくとも１種の環状モノマー、
を含む、コポリマー。
【請求項９】
前記少なくとも１種の環状モノマーが、トリメチレンカーボネート、カプロラクトン、バレロラクトン、１，４−ジオキサン−２−オン、１，５−ジオキセパン−２−オン、グリコリド、ラクチド、およびこれらの組み合わせからなる群より選択される、請求項８に記載のコポリマー。
【請求項１０】
前記コポリマーが、前記コポリマーの約５重量％〜約９５重量％の量の前記リン脂質、および該コポリマーの約５重量％〜約９５重量％の量の前記環状モノマーを含む、請求項８に記載のコポリマー。
【請求項１１】
少なくとも１種のさらなるモノマーをさらに含み、該さらなるモノマーは、ポリエチレングリコール、ポリプロピレングリコール、ポリエチレングリコール−ポリプロピレングリコールコポリマー、ビニルモノマー、シリコーン、およびこれらの組み合わせからなる群より選択される、請求項８に記載のコポリマー。
【請求項１２】
請求項８に記載のコポリマーを含有する医療デバイス。
【請求項１３】
前記コポリマーが前記医療デバイスの少なくとも一部分上のコーティングを構成している、請求項１２に記載の医療デバイス。
【請求項１４】
前記医療デバイスが、縫合糸、外科手術用メッシュ、抗接着デバイス、コンタクトレンズ、眼内レンズ、ステープル、クリップ、バットレス、ラップバンド、カテーテル、帯具、ステント、移植片、ステント／移植片、結び目なしの創傷閉鎖具、封止剤、接着剤、組織足場、ピン、ねじ、整形外科機器、スペーサー、およびペースメーカーからなる群より選択される、請求項１２に記載の医療デバイス。
【請求項１５】
コポリマーであって、
以下の式：
【化４】
2009046666.tif 000014
のホスホリルコリンマクロジオールを含む少なくとも１種のリン脂質であって、該式において、Ｒ１は、少なくとも１個のヒドロキシル基を有するポリオールであり、Ｒ３は、約１個の炭素原子〜約１０個の炭素原子を有するアルキル基であり、ｘは、約２５０〜約７５０の数であり、ｙは、約１〜約１０の数であり、そしてｚは、約２５０〜約７５０の数である、リン脂質、および
少なくとも１種の環状モノマー、
を含む、コポリマー。
【請求項１６】
前記少なくとも１種の環状モノマーが、トリメチレンカーボネート、カプロラクトン、バレロラクトン、１，４−ジオキサン−２−オン、１，５−ジオキセパン−２−オン、グリコリド、ラクチド、およびこれらの組み合わせからなる群より選択される、請求項１５に記載のコポリマー。
【請求項１７】
前記コポリマーが、該コポリマーの約５重量％〜約９５重量％の量のリン脂質、および該コポリマーの約５重量％〜約９５重量％の量の環状モノマーを有する、請求項１５に記載のコポリマー。
【請求項１８】
少なくとも１種のさらなるモノマーをさらに含み、該さらなるモノマーが、ポリエチレングリコール、プロピレングリコール、ポリエチレングリコール−ポリプロピレングリコールコポリマー、ビニルモノマー、シリコーン、およびこれらの組み合わせからなる群より選択される、請求項１５に記載のコポリマー。
【請求項１９】
請求項１５に記載のコポリマーを含有する医療デバイス。
【請求項２０】
前記コポリマーが前記医療デバイスの少なくとも一部分上のコーティングを構成している、請求項１９に記載の医療デバイス。
【請求項２１】
前記医療デバイスが、縫合糸、外科手術用メッシュ、抗接着デバイス、コンタクトレンズ、眼内レンズ、ステープル、クリップ、バットレス、ラップバンド、カテーテル、帯具、ステント、移植片、ステント／移植片、結び目なしの創傷閉鎖具、封止剤、接着剤、組織足場、ピン、ねじ、整形外科機器、スペーサー、およびペースメーカーからなる群より選択される、請求項１９に記載の医療デバイス。
【発明の詳細な説明】
【技術分野】
【０００１】
（関連出願の引用）
本願は、２００７年８月１５日に出願された米国仮特許出願番号６０／９６４，８５６の利益および優先権を主張する。この米国仮特許出願の全開示は、本明細書中に参考として援用される。
【０００２】
（技術分野）
本開示は、リン脂質を開始剤として利用して形成されたコポリマー、このようなコポリマーを含有する組成物、およびこのようなコポリマーまたは組成物から作製されたかあるいはこのようなコポリマーまたは組成物でコーティングされた物品に関する。
【背景技術】
【０００３】
医療デバイスおよびそのコーティングを形成する際の生体適合性材料の使用は、公知である。生体適合性材料は、これらのデバイスの表面特性を改善するために利用され得る。改善され得る表面特性の例としては、細胞接着、タンパク質接着、潤滑性、薬物送達、タンパク質またはＤＮＡの送達などが挙げられるが、これらに限定されない。これらの材料はまた、移植物に対する身体の免疫応答を最小にし得る。
【発明の開示】
【発明が解決しようとする課題】
【０００４】
医療デバイス上の現在の生体適合性材料およびコーティングは、満足に機能するが、医療デバイスおよびそのコーティングの形成のための増強された特性を有するポリマーに関して、改善の余地がある。
【課題を解決するための手段】
【０００５】
上記課題を解決するために、本発明は、例えば、以下を提供する：
（項目１）
方法であって、
少なくとも１種の環状モノマーを、少なくとも１個のヒドロキシル基を有する少なくとも１種のリン脂質を含有する開始剤と接触させる工程；
該少なくとも１種の環状モノマーを重合させる工程；および
得られたコポリマーを回収する工程、
を包含する、方法。
【０００６】
（項目２）
上記少なくとも１種の環状モノマーがラクトンを含む、項目１に記載の方法。
【０００７】
（項目３）
上記少なくとも１種の環状モノマーが、トリメチレンカーボネート、カプロラクトン、バレロラクトン、１，４−ジオキサン−２−オン、１，５−ジオキセパン−２−オン、グリコリド、ラクチド、およびこれらの組み合わせからなる群より選択される、項目１に記載の方法。
【０００８】
（項目４）
上記少なくとも１個のヒドロキシル基を有する少なくとも１種のリン脂質が、ホスホリルコリンジオール、ホスホリルコリンポリオール、ホスホリルコリンマクロジオール、およびこれらの組み合わせからなる群より選択される、項目１に記載の方法。
【０００９】
（項目５）
上記少なくとも１個のヒドロキシル基を有する少なくとも１種のリン脂質が、以下の式：
【００１０】
【化５】
2009046666.tif 000002
のホスホリルコリンポリオールを含み、該式において、Ｒ１は、少なくとも１個のヒドロキシル基を有するポリオールであり、そしてｙは、約１〜約１０の数である、項目１に記載の方法。
【００１１】
（項目６）
上記少なくとも１個のヒドロキシル基を有する少なくとも１種のリン脂質が、以下の式：
【００１２】
【化６】
2009046666.tif 000003
のホスホリルコリンマクロジオールを含み、該式において、Ｒ１は、少なくとも１個のヒドロキシル基を有するポリオールであり、Ｒ３は、約１個の炭素原子〜約１０個の炭素原子を有するアルキル基であり、ｘは、約１〜約１０００の数であり、ｙは、約１〜約１０の数であり、そしてｚは、約１〜約１０００の数である、項目１に記載の方法。
【００１３】
（項目７）
上記少なくとも１種の環状モノマーおよび上記少なくとも１個のヒドロキシル基を有する少なくとも１種のリン脂質を、少なくとも１種のさらなるモノマーと接触させる工程をさらに包含し、該さらなるモノマーは、ポリエチレングリコール、ポリプロピレングリコール、ポリエチレングリコール−ポリプロピレングリコールコポリマー、ビニルモノマー、シリコーン、およびこれらの組み合わせからなる群より選択される、項目１に記載の方法。
【００１４】
（項目８）
コポリマーであって、
以下の式：
【００１５】
【化７】
2009046666.tif 000004
のホスホリルコリンポリオールを含有する少なくとも１種のリン脂質であって、該式において、Ｒ１は、少なくとも１個のヒドロキシル基を有するポリオールであり、そしてｙは、約１〜約１０の数である、リン脂質；および
少なくとも１種の環状モノマー、
を含む、コポリマー。
【００１６】
（項目９）
上記少なくとも１種の環状モノマーが、トリメチレンカーボネート、カプロラクトン、バレロラクトン、１，４−ジオキサン−２−オン、１，５−ジオキセパン−２−オン、グリコリド、ラクチド、およびこれらの組み合わせからなる群より選択される、項目８に記載のコポリマー。
【００１７】
（項目１０）
上記コポリマーが、上記コポリマーの約５重量％〜約９５重量％の量の上記リン脂質、および該コポリマーの約５重量％〜約９５重量％の量の上記環状モノマーを含む、項目８に記載のコポリマー。
【００１８】
（項目１１）
少なくとも１種のさらなるモノマーをさらに含み、該さらなるモノマーは、ポリエチレングリコール、ポリプロピレングリコール、ポリエチレングリコール−ポリプロピレングリコールコポリマー、ビニルモノマー、シリコーン、およびこれらの組み合わせからなる群より選択される、項目８に記載のコポリマー。
【００１９】
（項目１２）
項目８に記載のコポリマーを含有する医療デバイス。
【００２０】
（項目１３）
上記コポリマーが上記医療デバイスの少なくとも一部分上のコーティングを構成している、項目１２に記載の医療デバイス。
【００２１】
（項目１４）
上記医療デバイスが、縫合糸、外科手術用メッシュ、抗接着デバイス、コンタクトレンズ、眼内レンズ、ステープル、クリップ、バットレス、ラップバンド、カテーテル、帯具、ステント、移植片、ステント／移植片、結び目なしの創傷閉鎖具、封止剤、接着剤、組織足場、ピン、ねじ、整形外科機器、スペーサー、およびペースメーカーからなる群より選択される、項目１２に記載の医療デバイス。
【００２２】
（項目１５）
コポリマーであって、
以下の式：
【００２３】
【化８】
2009046666.tif 000005
のホスホリルコリンマクロジオールを含む少なくとも１種のリン脂質であって、該式において、Ｒ１は、少なくとも１個のヒドロキシル基を有するポリオールであり、Ｒ３は、約１個の炭素原子〜約１０個の炭素原子を有するアルキル基であり、ｘは、約２５０〜約７５０の数であり、ｙは、約１〜約１０の数であり、そしてｚは、約２５０〜約７５０の数である、リン脂質、および
少なくとも１種の環状モノマー、
を含む、コポリマー。
【００２４】
（項目１６）
上記少なくとも１種の環状モノマーが、トリメチレンカーボネート、カプロラクトン、バレロラクトン、１，４−ジオキサン−２−オン、１，５−ジオキセパン−２−オン、グリコリド、ラクチド、およびこれらの組み合わせからなる群より選択される、項目１５に記載のコポリマー。
【００２５】
（項目１７）
上記コポリマーが、該コポリマーの約５重量％〜約９５重量％の量のリン脂質、および該コポリマーの約５重量％〜約９５重量％の量の環状モノマーを有する、項目１５に記載のコポリマー。
【００２６】
（項目１８）
少なくとも１種のさらなるモノマーをさらに含み、該さらなるモノマーが、ポリエチレングリコール、プロピレングリコール、ポリエチレングリコール−ポリプロピレングリコールコポリマー、ビニルモノマー、シリコーン、およびこれらの組み合わせからなる群より選択される、項目１５に記載のコポリマー。
【００２７】
（項目１９）
項目１５に記載のコポリマーを含有する医療デバイス。
【００２８】
（項目２０）
上記コポリマーが上記医療デバイスの少なくとも一部分上のコーティングを構成している、項目１９に記載の医療デバイス。
【００２９】
（項目２１）
上記医療デバイスが、縫合糸、外科手術用メッシュ、抗接着デバイス、コンタクトレンズ、眼内レンズ、ステープル、クリップ、バットレス、ラップバンド、カテーテル、帯具、ステント、移植片、ステント／移植片、結び目なしの創傷閉鎖具、封止剤、接着剤、組織足場、ピン、ねじ、整形外科機器、スペーサー、およびペースメーカーからなる群より選択される、項目１９に記載の医療デバイス。
【００３０】
本開示は、少なくとも１個のヒドロキシル基を有する少なくとも１種のリン脂質と、環状モノマーを含む第二のモノマーとを含む、コポリマーを提供する。このようなコポリマーを含有する組成物、医療デバイス、およびコーティングもまた提供される。
【００３１】
（要旨）
コポリマーを形成するための方法、および得られるコポリマーが提供される。ある実施形態において、本開示の方法は、少なくとも１種の環状モノマーを、少なくとも１個のヒドロキシル基を有する少なくとも１種のリン脂質を含有する開始剤と接触させる工程、この少なくとも１種の環状モノマーを重合させる工程、および得られたコポリマーを回収する工程を包含する。
【００３２】
適切な環状モノマーとしては、ある実施形態において、ラクトンが挙げられ得る。適切な環状モノマーの具体的な例としては、ある実施形態において、トリメチレンカーボネート、カプロラクトン、バレロラクトン、１，４−ジオキサン−２−オン、１，５−ジオキセパン−２−オン、グリコリド、ラクチド、およびこれらの組み合わせが挙げられ得る。
【００３３】
本開示のコポリマーは、ある実施形態において、以下の式：
【００３４】
【化９】
2009046666.tif 000006
のホスホリルコリンポリオールを含む少なくとも１種のリン脂質、および少なくとも１種の環状モノマーを含み得る。この式において、Ｒ１は、少なくとも１個のヒドロキシル基を有するポリオールであり、そしてｙは、約１〜約１０の数である。
【００３５】
ある実施形態において、本開示のコポリマーは、少なくとも１種のさらなるモノマー（例えば、ポリエチレングリコール、ポリプロピレングリコール、ポリエチレングリコール−ポリプロピレングリコールコポリマー、ビニルモノマー、シリコーン、およびこれらの組み合わせ）を含み得る。
【００３６】
他の実施形態において、本開示のコポリマーは、以下の式：
【００３７】
【化１０】
2009046666.tif 000007
のホスホリルコリンマクロジオールを含む少なくとも１種のリン脂質、および少なくとも１種の環状モノマーを含み得る。この式において、Ｒ１は、少なくとも１個のヒドロキシル基を有するポリオールであり、Ｒ３は、約１個の炭素原子〜約１０個の炭素原子を有するアルキル基であり、ｘは、約２５０〜約７５０の数であり、ｙは、約１〜約１０の数であり、そしてｚは、約２５０〜約７５０の数である。
【００３８】
本開示のコポリマーを含有する組成物もまた、記載される。本開示のコポリマーまたは本開示のコポリマーを含有する組成物から形成され得るか、あるいは本開示のコポリマーまたは本開示のコポリマーを含有する組成物でコーティングされた医療デバイスを備える物品もまた、記載される。
【発明の効果】
【００３９】
本発明により、医療デバイスおよびそのコーティングの形成のための増強された特性を有するポリマーが改善される。
【発明を実施するための最良の形態】
【００４０】
（詳細な説明）
本開示は、少なくとも１個のヒドロキシル基を有する少なくとも１種のリン脂質モノマーを、少なくとも１種の環状モノマー（ある実施形態において、ラクトン）と含有するコポリマー、およびこのようなコポリマーを含有する組成物を提供する。
【００４１】
本開示のコポリマーは、第一のモノマーとして、少なくとも１個のヒドロキシル基を有する少なくとも１種のリン脂質を有し得る。このようなリン脂質は、当業者の知識の範囲内であり、そして例えば、ホスホリルコリンジオール、ホスホリルコリンポリオール、ホスホリルコリンマクロジオール、およびこれらの組み合わせが挙げられる。ある実施形態において、第一のモノマーとして使用するために適切なリン脂質としては、以下の式：
【００４２】
【化１１】
2009046666.tif 000008
のホスホリルコリンポリオールが挙げられる。この式において、Ｒ１は、少なくとも１個のヒドロキシル基を有するポリオール（例えば、任意のヒドロキシル含有基（任意のアルコール、ジオール、ポリオールなどが挙げられる）、ならびに少なくとも１個のヒドロキシル基を有する任意のモノマー、オリゴマー、ポリマーなど）であり、そしてｙは、約１〜約１０、ある実施形態において、約２〜約６の数である。
【００４３】
ある実施形態において、Ｒ１は、以下の式：
【００４４】
【化１２】
2009046666.tif 000009
のものであり得る。
【００４５】
他の実施形態において、第一のモノマーとして使用するために適切なリン脂質としては、以下の式：
【００４６】
【化１３】
2009046666.tif 000010
のホスホリルコリンマクロジオールが挙げられる。この式において、Ｒ１は、上で定義されたとおりであり、Ｒ３は、約１個の炭素原子〜約１０個の炭素原子、ある実施形態においては、約３個の炭素原子〜約８個の炭素原子を有するアルキル基であり、ｘは、約１〜約１０００、ある実施形態においては、約２５０〜約７５０の数であり、ｙは、約１〜約１０、ある実施形態においては、約２〜約６の数であり、そしてｚは、約１〜約１０００、ある実施形態においては、約２５０〜約７５０の数である。
【００４７】
少なくとも１個のヒドロキシル基を有するリン脂質がベースとなり得る他のホスホリルコリンの例としては、ホスホリルコリン（例えば、２−メタクリロイルオキシエチルホスホリルコリン（ＭＰＣ）、２−アクリロイルオキシエチルホスホリルコリンなど）、およびその組み合わせが挙げられるが、これらに限定されない。モノマーベースのホスホリルコリンを含む他のホスホリルコリンが利用され得、これらとしては、２−（メタ）アクリロイルオキシエチル−２’−（トリメチルアンモニオ）エチルホスフェート、３−（メタ）アクリロイルオキシプロピル−２’−（トリメチルアンモニオ）エチルホスフェート、４−（メタ）アクリロイルオキシブチル−２’−（トリメチルアンモニオ）エチルホスフェート、５−（メタ）アクリロイルオキシペンチル−２’−（トリメチルアンモニオ）エチルホスフェート、６−（メタ）アクリロイルオキシヘキシル−２’−（トリメチルアンモニオ）エチルホスフェート、２−（メタ）アクリロイルオキシエチル−２’−（トリエチルアンモニオ）エチルホスフェート、２−（メタ）アクリロイルオキシエチル−２’−（トリプロピルアンモニオ）エチルホスフェート、２−（メタ）アクリロイルオキシエチル−２’−（トリブチルアンモニオ）エチルホスフェート、２−（メタ）アクリロイルオキシプロピル−２’−（トリメチルアンモニオ）エチルホスフェート、２−（メタ）アクリロイルオキシブチル−２’−（トリメチルアンモニオ）エチルホスフェート、２−（メタ）アクリロイルオキシペンチル−２’−（トリメチルアンモニオ）エチルホスフェート、２−（メタ）アクリロイルオキシヘキシル−２’−（トリメチルアンモニオ）エチルホスフェート、２−（メタ）アクリロイルオキシエチル−３’−（トリメチルアンモニオ）プロピルホスフェート、３−（メタ）アクリロイルオキシプロピル−３’−（トリメチルアンモニオ）プロピルホスフェート、４−（メタ）アクリロイルオキシブチル−３’−（トリメチルアンモニオ）プロピルホスフェート、５−（メタ）アクリロイルオキシペンチル−３’−（トリメチルアンモニオ）プロピルホスフェート、６−（メタ）アクリロイルオキシヘキシル−３’−（トリメチルアンモニオ）プロピルホスフェート、２−（メタ）アクリロイルオキシエチル−４’−（トリメチルアンモニオ）ブチルホスフェート、３−（メタ）アクリロイルオキシプロピル−４’−（トリメチルアンモニオ）ブチルホスフェート、４−（メタ）アクリロイルオキシブチル−４’−（トリメチルアンモニオ）ブチルホスフェート、５−（メタ）アクリロイルオキシペンチル−４’−（トリメチルアンモニオ）ブチルホスフェート、６−（メタ）アクリロイルオキシヘキシル−４’−（トリメチルアンモニオ）ブチルホスフェート、およびこれらの組み合わせが挙げられるが、これらに限定されない。本明細書中で使用される場合、「（メタ）アクリル」は、メタクリル基および／またはアクリル基の両方を包含する。
【００４８】
本開示のコポリマーは、上記少なくとも１個のヒドロキシル基を有するリン脂質を環状モノマーと重合させることによって、形成され得る。本開示のコポリマーを形成するために利用され得る適切な環状モノマーとしては、ラクトン（例えば、トリメチレンカーボネート、カプロラクトン、バレロラクトン）、ジオキサノン（１，４−ジオキサン−２−オンおよび１，５−ジオキセパン−２−オンが挙げられる）、グリコリド、ラクチド、およびこれらの組み合わせが挙げられるが、これらに限定されない。いくつかの実施形態において、例えば、カプロラクトンおよび１，５−ジオキセパン−２−オンを用いる場合、これらの環状二量体（これらは、１４員のラクトン環である）が、それぞれのモノマーの代わりに使用され得る。
【００４９】
上記少なくとも１個のヒドロキシル基を有するリン脂質と上記環状モノマーとの共重合を行うための条件は、当業者の知識の範囲内である。少なくとも１個のヒドロキシル基を有する少なくとも１種のリン脂質が環状モノマーと反応し得る条件は、使用される特定のリン脂質、使用される特定の環状モノマー、および達成されることが望ましい重合度に依存して広く変動し得る。得られるコポリマー中のリン脂質の量は、このコポリマーの約５重量％〜約９０重量％、ある実施形態においては、このコポリマーの約１０重量％〜約５０重量％であり得、環状モノマーは、このコポリマーの約１０重量％〜約９５重量％、ある実施形態においては、このコポリマーの約５０重量％〜約９０重量％の量で存在する。
【００５０】
ある実施形態において、環状モノマーおよび少なくとも１個のヒドロキシル基を有するリン脂質は、触媒（例えば、オクタン酸スズ）の存在下で、時々、窒素ガスなどの不活性雰囲気下で化合され得る。
【００５１】
ある実施形態において、本開示のコポリマーは、環状モノマーを適切な溶媒中に溶解することにより調製された、モノマー溶液から調製され得る。ある実施形態において、このモノマー溶液は、少なくとも１個のヒドロキシル基を有する少なくとも１種のリン脂質を含有し得る。利用され得る適切な溶媒としては、例えば、水、低級アルコール、上記のものの混合物などが挙げられる。他の実施形態において、水溶液または水性懸濁物が、少なくとも１個のヒドロキシル基を有する少なくとも１種のリン脂質と組み合わせた環状モノマーから形成され得る。なお他の実施形態において、環状モノマーは、有機溶媒と組み合わせられ得、そして得られる溶液が、次いで、少なくとも１個のヒドロキシル基を有する少なくとも１種のリン脂質を含有する、適合性の水溶液と混合されるか、または非適合性の水溶液と乳化され得る。適切な有機溶媒としては、例えば、エタノール、メタノール、イソプロパノール、クロロホルム、塩化メチレン、これらの組み合わせなどが挙げられる。
【００５２】
本開示のコポリマーを調製することに加えて、これらの方法はまた、ある実施形態において、デバイスの表面／内部の改変のために利用され得る。この改変は、医療デバイスを、少なくとも１個のヒドロキシル基を有するリン脂質および／または環状モノマーのモノマー溶液で、例えば、浸漬により含浸し、そしてインサイチュでこのモノマー溶液を重合させてグラフトコポリマーを調製すること、あるいは医療デバイスの表面または内部に本開示のコポリマーの相互侵入網目構造を調製することによる。
【００５３】
溶液はまた、化学的カップリング剤（例えば、シラン、ビニルシロキサンなど）とともに使用されて、医療デバイスの表面にグラフト重合または相互侵入するのみでなく、本開示のコポリマーをデバイスの表面に共有結合により繋留し得る。
【００５４】
他のモノマーとの共重合はまた、モノマー（ある実施形態において、ビニル基を有する）を、例えば、少なくとも１個のヒドロキシル基を有する少なくとも１種のリン脂質と一緒に、エネルギー（照射（例えば、γ線および／または電子線、紫外光、パルスレーザーアブレーションデポジション、プラズマエネルギー処理、化学開始、光開始、陽電子開始が挙げられる高エネルギー放射線など）が挙げられる）に曝露することによって、開始され得る。
【００５５】
ある実施形態において、開始のための高エネルギー放射線の使用は有利であり得る。なぜなら、高エネルギー放射線は、さらなる開始剤（例えば、化学開始剤または触媒）の使用を必要としないはずであるからである。例えば、いくつかの実施形態において、γ放射線が、約０．０５Ｍｒａｄ〜約０．５Ｍｒａｄ、ある実施形態においては、約０．１Ｍｒａｄ〜約０．３Ｍｒａｄの低線量で適用されて、重合を開始させ得る。
【００５６】
重合を開始させるための他の方法は、当業者の知識の範囲内であり、そして例えば、米国特許第５，２９０，５４８号、同第５，３７６，４００号、同第５，８０４，２６３号、同第５，８８５，５６６号、および同第６，３８７，３７９号（これらの各々の全開示は、本明細書中に参考として援用される）に開示されているものが挙げられる。
【００５７】
共重合は、１種以上の重合開始剤（例えば、過酸化ベンゾイル、２，２’−アゾ−ビス（２−メチルプロピオニトリル）、ベンゾインメチルエーテル、これらの組み合わせなど）の存在下で行われ得る。使用され得る他の重合開始剤は、当業者の知識の範囲内であり、例えば、「Ｐｏｌｙｍｅｒ  Ｈａｎｄｂｏｏｋ」第３版、Ｊ．ＢｒａｎｄｒｕｐおよびＥ．Ｈ．Ｉｍｍｅｒｇｕｔ編、Ｗｉｌｅｙ−Ｉｎｔｅｒｓｃｉｅｎｃｅ，Ｎｅｗ  Ｙｏｕｋ出版，１９８９に開示されているものが挙げられる。
【００５８】
ある実施形態において、ヒドロキシル基を有するリン脂質自体が、本開示のコポリマーを形成する際に、開始剤として働き得る。従って、このような実施形態において、少なくとも１個のヒドロキシル基を有するリン脂質は、環状モノマーの開環重合において開始剤として働き得、そしてこのモノマーと重合して、本開示のコポリマーを形成し、任意のさらなる開始剤を必要としない。
【００５９】
他の実施形態において、本開示の得られるコポリマーは、少なくとも１個のヒドロキシル基を有するリン脂質を、このコポリマーの約５重量％〜約９５重量％、ある実施形態においては、このコポリマーの約１５重量％〜約８５重量％の量で有し得る。本開示のコポリマーは、環状モノマーを、このコポリマーの約５重量％〜約９５重量％、ある実施形態においては、このコポリマーの約１５重量％〜約８５重量％の量で有し得る。
【００６０】
本開示のコポリマーは、多くの望ましい特性（抗菌特性、低下したタンパク質接着および細胞接着、血液および生物学的組織との適合性、ならびに免疫細胞の減少した活性化が挙げられる）を有する。
【００６１】
ある実施形態において、少なくとも１個のヒドロキシル基を有するリン脂質および環状モノマーはまた、さらなるモノマー（ビニルモノマーが挙げられる）、ポリエチレングリコール（「ＰＥＧ」）、ポリプロピレングリコール（「ＰＰＧ」）、ＰＥＧ／ＰＰＧコポリマー、シリコーン、これらの組み合わせなどの存在下で共重合されて、優れた溶解度、湿潤性、熱特性、フィルム形成特性などを有するコポリマーを与え得る。
【００６２】
例えば、いくつかの実施形態において、本開示のコポリマーは、少なくとも１個のヒドロキシル基を有するリン脂質と、環状モノマーと、さらなるＰＥＧベースのモノマーまたはプレポリマーとのランダムコポリマーを含み得る。
【００６３】
少なくとも１個のヒドロキシル基を有するリン脂質および環状モノマーを用いてコポリマーを形成することに加えて、いくつかの実施形態において、これらのさらなる成分は、本開示のコポリマーと、混合物またはブレンドとして組み合わせられ得る。従って、ある実施形態において、本開示のコポリマーとブレンドされ得る材料としては、環状モノマー、ビニルモノマー、ＰＥＧ、ＰＰＧ、ＰＥＧ／ＰＰＧコポリマー、シリコーン、および上記のものの組み合わせ、ならびに他のリン脂質（上に記載されたものなどのホスホリルコリンが挙げられる）が挙げられる。本開示のコポリマーがこれらの他のモノマーおよび／またはリン脂質（例えば、ホスホリルコリン）と組み合わせられてブレンドを生成する場合、本開示のコポリマーは、ブレンドをさらに増強するための適合剤として働き得る。
【００６４】
本開示のコポリマーは、医療デバイス、薬物送達デバイス、医療デバイスのためのパッケージ材料、そのコーティングなどを形成するために利用され得る。ある実施形態において、本開示のコポリマーは、他のポリマー材料と組み合わせられて、医療デバイス、薬物送達デバイス、医療デバイスのためのパッケージ材料、そのコーティングなどを形成し得る。本開示のコポリマーが組み合わせられ得る他のポリマー材料の例としては、例えば、天然材料、合成材料、生体吸収性材料、および／または生体非吸収性材料の任意の組み合わせが挙げられる。本開示のコポリマーと組み合わせられ得る材料のいくつかの非限定的な例としては、ポリ（乳酸）、ポリ（グリコール酸）、ポリ（ヒドロキシブチレート）、ポリ（ホスファジン）、ポリエステル、ポリエチレングリコール、ポリエチレンオキシド、ポリアクリルアミド、ポリヒドロキシエチルメチルアクリレート、ポリビニルピロリドン、ポリビニルアルコール、ポリアクリル酸、ポリアセテート、ポリカプロラクトン、ポリプロピレン、脂肪族ポリエステル、グリセロール、ポリ（アミノ酸）、コポリ（エーテル−エステル）、ポリアルキレンオキサレート、ポリアミド、ポリ（イミノカーボネート）、ポリオキサエステル、ポリオルトエステル、ポリホスファゼン、ならびにこれらのコポリマー、ブロックコポリマー、ホモポリマー、ブレンドおよび組み合わせが挙げられるが、これらに限定されない。
【００６５】
ある実施形態において、本開示のコポリマーと組み合わせられ得る適切な材料としては、グリコール酸、乳酸、グリコリド、ラクチド、ジオキサノン、トリメチレンカーボネート、カプロラクトン、および上記のものの種々の組み合わせを有する、ホモポリマー、コポリマー、および／またはブレンドが挙げられる。例えば、いくつかの実施形態において、グリコリドとトリメチレンカーボネートとのコポリマーが、本開示のコポリマーと組み合わせられ得る。これらのさらなるコポリマーを形成するための方法は、当業者の知識の範囲内であり、そして例えば、米国特許第４，３００，５６５号（この全開示は、本明細書中に参考として援用される）に開示される方法が挙げられる。グリコリドとトリメチレンカーボネートとの適切なコポリマーは、このコポリマーの約６０重量％〜約７５重量％、ある実施形態においては、このコポリマーの約６５重量％〜約７０重量％の量のグリコリドを有し得、トリメチレンカーボネートは、このコポリマーの約２５重量％〜約４０重量％、ある実施形態においては、このコポリマーの約３０重量％〜約３５重量％の量で存在する。
【００６６】
本開示のコポリマーと組み合わせられ得る他の適切な材料としては、ある実施形態において、グリコリドと、ジオキサノンと、トリメチレンカーボネートとのコポリマーが挙げられる。このような材料としては、例えば、コポリマーの約５５重量％〜約６５重量％、ある実施形態においてはコポリマーの約５８重量％〜約６２重量％、いくつかの実施形態においてはコポリマーの約６０％の量のグリコリドと、コポリマーの約１０重量％〜約１８重量％、ある実施形態においては、コポリマーの約１２重量％〜約１６重量％、いくつかの実施形態においてはコポリマーの約１４重量％の量のジオキサノンと、コポリマーの約１７重量％〜約３５重量％、ある実施形態においては、コポリマーの約２２重量％〜約３０重量％、ある実施形態においては、コポリマーの約２６重量％の量のトリメチレンカーボネートとを有するコポリマーが挙げられ得る。
【００６７】
他の実施形態において、グリコリドと、ラクチドと、トリメチレンカーボネートと、ε−カプロラクトンとのコポリマーが、本開示のコポリマーと組み合わせられ得る。このような材料としては、例えば、コポリマーの約１４重量％〜約２０重量％、ある実施形態においては、コポリマーの約１６重量％〜約１８重量％、いくつかの実施形態においては、コポリマーの約１７重量％のカプロラクトンと、コポリマーの約４重量％〜約１０重量％、ある実施形態においては、コポリマーの約６重量％〜約８重量％、いくつかの実施形態においては、コポリマーの約７重量％の量のラクチドと、コポリマーの約４重量％〜約１０重量％、ある実施形態においては、コポリマーの約６重量％〜約８重量％、ある実施形態においては、コポリマーの約７重量％の量のトリメチレンカーボネートと、コポリマーの約６０重量％〜約７８重量％、ある実施形態においては、コポリマーの約６６重量％〜約７２重量％、ある実施形態においては、コポリマーの約６９重量％の量のグリコリドとを有するランダムコポリマーが挙げられ得る。
【００６８】
本開示のコポリマーは、医療デバイス、薬物送達デバイス、医療デバイスのためのパッケージ材料、およびこれらのコーティングの製造において、多くの用途を見出し得る。ある実施形態において、外科手術用物品が、本開示のコポリマーから製造され得る。医療デバイスおよび／または外科手術用デバイスの例としては、クリップおよび他のファスナー、ステープル、縫合糸、ピン、ねじ、プロテーゼデバイス、創傷包帯、帯具、薬物送達デバイス、吻合リング、外科手術用ブレード、コンタクトレンズ、抗接着デバイス、眼内レンズ、外科手術用メッシュ、ステント、ステントコーティング、移植片、カテーテル、ステント／移植片、結び目のない創傷閉鎖具、封止剤、接着剤、組織足場、ステープル留めデバイス、バットレス、ラップバンド、整形外科機器、スペーサー、ペースメーカー、および他の移植可能なデバイスが挙げられるが、これらに限定されない。繊維が、本開示のコポリマーから作製され得る。ある実施形態において、本開示のコポリマーから作製される繊維は、他の繊維（吸収性繊維または非吸収性繊維のうちのいずれかを含む）と一緒に編まれるかまたは織られて、布地を形成し得る。これらの繊維はまた、不織材料にされて、メッシュおよびフェルトなどの布を形成し得る。
【００６９】
本発明のコポリマーは、当業者の知識の範囲内である任意の技術（例えば、押出し成型、成型および／または溶媒キャスティング）を使用して、物品に形成され得る。これらのコポリマーは、単独で使用されても、他のポリマーとブレンドされてもよく、この他のポリマーは、吸収性であっても非吸収性であってもいずれでもよい。他の材料と組み合わせられた本開示のコポリマーは、ある実施形態において、本開示の組成物と称され得る。
【００７０】
本開示のコポリマーまたは組成物を用いて形成され得るパッケージ材料としては、医療デバイス、医薬品、布地、消費財、食品などの製品のためのパッケージが挙げられる。
【００７１】
本開示のコポリマーはまた、物品（布地、医療デバイス、およびパッケージ材料が挙げられる）のためのコーティングを形成するために使用され得る。ある実施形態において、本開示のコポリマーまたは組成物を用いて形成されるコーティングは、溶液として塗布され得、そしてこの溶媒が蒸発させられて、コーティング成分（ある実施形態において、本開示のコポリマー、および必要に応じて、他の材料）を残す。この溶液を形成する際に利用され得る適切な溶媒としては、選択されたコーティング組成物のために適切な任意の溶媒または溶媒の組み合わせが挙げられる。適切であるためには、溶媒は、（１）コポリマーを含むコーティング成分と混和性でなければならず、そして（２）コーティングされる物品を形成するために使用される任意の材料の一体性に目に見えるほどの影響を与えてはならない。適切な溶媒のいくつかの例としては、アルコール、ケトン、エーテル、アルデヒド、アセトニトリル、酢酸、塩化メチレン、クロロホルムおよび水が挙げられる。ある実施形態において、塩化メチレンが、溶媒として使用され得る。
【００７２】
本開示による医療デバイスおよびパッケージ材料は、次いで、当業者の知識の範囲内である技術に従って滅菌され得る。
【００７３】
本開示のコーティング溶液を調製することは、比較的単純な手順であり得、そしてブレンド、混合などによって達成され得る。１つの実施形態において、本開示のコポリマーおよび塩化メチレンがコーティング溶液を形成するために利用される場合、所望の量のコポリマーが、容器に入れられ得、続いて所望の量の塩化メチレンが添加され得る。次いで、これらの２つの成分は、これらの成分を合わせるために、徹底的に混合され得る。
【００７４】
当業者の知識の範囲内である任意の技術を使用して、コーティング溶液またはコーティング懸濁物を物品に塗布し得る。適切な技術としては、浸漬、スプレー、ワイプおよびブラッシングが挙げられる。コーティング溶液またはコーティング懸濁物で濡らされた物品は、引き続いて、この溶媒を気化させて除去するための充分な時間および温度で、乾燥オーブンを通過させられ得るか、または乾燥オーブン内に保持され得る。
【００７５】
本開示のコーティングを有する医療デバイスもまた、本開示のコポリマーから形成され得る。他の実施形態において、医療デバイスは、他の吸収性材料、非吸収性材料、およびこれらの組み合わせから形成され得る。医療デバイスを形成するために利用され得る適切な吸収性材料としては、トリメチレンカーボネート、カプロラクトン、ジオキサノン、グリコール酸、乳酸、グリコリド、ラクチド、これらのホモポリマー、これらのコポリマー、およびこれらの組み合わせが挙げられる。医療デバイスを形成するために利用され得る適切な非吸収性材料としては、ポリオレフィン（例えば、ポリエチレン、ポリプロピレン、ポリエチレンとポリプロピレンとのコポリマー、ポリエチレンとポリプロピレンとのブレンド）、ポリエステル（例えば、ポリエチレンテレフタレート、ポリミド、ポリアミド、これらの組み合わせ）などが挙げられる。
【００７６】
本開示のコポリマーコーティングでコーティングされ得る布地としては、本開示のコポリマーから作製された繊維、ならびに他の天然繊維、合成繊維、天然繊維のブレンド、合成繊維のブレンド、および天然繊維と合成繊維とのブレンドが挙げられる。布地を形成するために利用される適切な他の材料としては、ポリエステル、ポリアミド、ポリオレフィン、ハロゲン化ポリマー、ポリエステル／ポリエーテル、ポリウレタン、これらのホモポリマー、これらのコポリマー、およびこれらの組み合わせが挙げられる。適切な材料の具体的な例としては、ポリエチレン、ポリプロピレン、ポリブチレン、ポリ塩化ビニル、ポリエチレンテレフタレート、ナイロン６、およびナイロン６，６が挙げられる。
【００７７】
上記のように、ある実施形態において、本開示による組成物は、上記コポリマーと他のさらなる成分とを組み合わせることによって形成され得る。ある実施形態において、本開示のコポリマーを含有するコーティング組成物は、脂肪酸成分（例えば、脂肪酸または脂肪酸塩または脂肪酸エステルの塩）と組み合わせられ得る。適切な脂肪酸は、飽和であっても不飽和であってもよく、そして約１２個より多くの炭素原子を有する高級脂肪酸が挙げられ得る。適切な飽和脂肪酸としては、例えば、ステアリン酸、パルミチン酸、ミリスチン酸およびラウリン酸が挙げられる。適切な不飽和脂肪酸としては、オレイン酸、リノール酸、およびリノレン酸が挙げられる。さらに、脂肪酸のエステル（例えば、トリステアリン酸ソルビタン）または硬化ヒマシ油が使用され得る。
【００７８】
適切な脂肪酸塩としては、Ｃ６以上の脂肪酸（特に、約１２個〜約２２個の炭素原子を有する脂肪酸）の多価金属イオン塩、およびその混合物が挙げられる。ステアリン酸、パルミチン酸およびオレイン酸の、カルシウム塩、マグネシウム塩、バリウム塩、アルミニウム塩、および亜鉛塩が挙げられる、脂肪酸塩が、本開示のいくつかの実施形態において有用であり得る。いくつかの有用な塩としては、市販の「食品等級」のステアリン酸カルシウムが挙げられ、これは、約３分の１のＣ１６脂肪酸および３分の２のＣ１８脂肪酸、ならびに少量のＣ１４脂肪酸およびＣ２２脂肪酸の混合物を含有する。
【００７９】
本開示の組成物に含有され得る適切な脂肪酸エステルの塩としては、乳酸ステアロイルのカルシウム塩、マグネシウム塩、アルミニウム塩、バリウム塩、または亜鉛塩；乳酸パルミチルのカルシウム塩、マグネシウム塩、アルミニウム塩、バリウム塩、または亜鉛塩；および／あるいは乳酸オレイルのカルシウム塩、マグネシウム塩、アルミニウム塩、バリウム塩、または亜鉛塩が挙げられる。ある実施形態において、２−乳酸ステアロイルカルシウム（例えば、商標ＶＥＲＶの下でＡｍｅｒｉｃａｎ  Ｉｎｇｒｅｄｉｅｎｔｓ  Ｃｏ．，Ｋａｎｓａｓ  Ｃｉｔｙ，ＭＯ．から市販されている２−乳酸ステアロイルカルシウム）が利用され得る。利用され得る他の脂肪酸エステル塩としては、乳酸ステアロイルリチウム、乳酸ステアロイルカリウム、乳酸ステアロイルルビジウム、乳酸ステアロイルセシウム、乳酸ステアロイルフランシウム、乳酸パルミチルナトリウム、乳酸パルミチルリチウム、乳酸パルミチルカリウム、乳酸パルミチルルビジウム、乳酸パルミチルセシウム、乳酸パルミチルフランシウム、乳酸オレイルナトリウム、乳酸オレイルリチウム、乳酸オレイルカリウム、乳酸オレイルルビジウム、乳酸オレイルセシウム、および乳酸オレイルフランシウムが挙げられる。上記のものの組み合わせもまた、ある実施形態において利用され得る。
【００８０】
ある実施形態において、上記のような脂肪酸成分（乳酸ステアロイルカルシウムを含む）は、本開示のコポリマーと組み合わせられ得るか、または本開示のコポリマーを医療物品、パッケージ、布地などに塗布するために利用される任意のコーティング溶液に含有され得る。
【００８１】
利用される場合、脂肪酸成分は、本開示のコポリマーを含有する組成物全体の約５重量％〜約６０重量％の量で存在し得る。ある実施形態において、脂肪酸成分は、組成物全体の約１５重量％〜約５５重量％の量で存在し得る。
【００８２】
ある実施形態において、コポリマーは、組成物の約４５重量％〜約６０重量％の量で存在し得、そして脂肪酸成分（例えば、脂肪酸塩または脂肪酸エステルの塩）は、組成物の約４０重量％〜約５５重量％の量で存在し得る。他の実施形態において、コポリマーは、組成物の約５０重量％〜約５５重量％の量で存在し得、そして脂肪酸成分は、組成物の約４５重量％〜約５０重量％の量で存在し得る。
【００８３】
他の実施形態において、本開示のコポリマーは、さらなるポリマー材料（例えば、オリゴマーおよび／またはポリマー）と組み合わせられ得る。さらなるポリマー材料は、生体吸収性であっても非吸収性であってもよい。本開示のコポリマーを含有する組成物において利用され得る生体吸収性ポリマーは、当業者の知識の範囲内であり、そしてモノマー（例えば、グリコリド、ラクチド、グリコール酸、乳酸、カプロラクトン、トリメチレンカーボネート、ジオキサノン、ジオキセパノンなど）、およびホモポリマー、コポリマー、ならびにこれらの組み合わせから誘導される結合を含むものが挙げられる。同様に、ポリオルトエステル、ポリヒドロキシ酪酸、ポリチロシンカーボネート、ポリヒドロキシアルカノエート、これらの組み合わせなどが添加され得る。さらなるポリマー材料は、本開示のコポリマーとブレンドされても、本開示のコポリマーと結合（して、例えば、ブロックコポリマーを形成）してもよい。
【００８４】
ある実施形態において、本開示のコポリマーは、ポリアルキレンオキシド（例えば、ポリエチレンオキシド）、ポリエチレングリコール、ポリプロピレングリコール、これらのコポリマーなどであり、アクリレート基を有するもの（例えば、アクリレートＰＥＧ、および／またはアクリレートＰＥＧ／ＰＰＧコポリマー）を含むものと組み合わせられ得る。このような組み合わせは、本開示のコポリマーと、ポリアルキレンオキシドのオリゴマーもしくはポリマー、または他の非毒性界面活性剤とのブレンドまたはコポリマーを含み得る。従って、得られる組成物は、上記コポリマーの存在に起因して、抗菌特性を有し得る。他の実施形態において、これらのコポリマーは、シリコーンアクリレートと組み合わせられ得る。
【００８５】
所望であれば、本開示のコポリマーに加えて、本明細書中に記載される組成物は、必要に応じて、さらなる成分（例えば、色素、抗菌剤、増殖因子、成長因子、抗炎症剤など）を含有し得る。用語「抗菌剤」は、本開示において使用される場合、抗生物質、防腐剤、消毒薬、およびこれらの組み合わせが挙げられる。ある実施形態において、抗菌剤は、トリクロサン（ｔｒｉｃｌｏｓａｎ）または上記環状モノマーのうちの１つなどの防腐剤であり得る。
【００８６】
上記コポリマーと組み合わせられ得る抗菌剤のクラスは、ミノサイクリンなどのテトラサイクリン；リファンピンなどのリファマイシン；エリスロマイシンなどのマクロライド；ナフシリンなどのペニシリン；セファゾリンなどのセファロスポリン；イミペネムおよびアズトレオナムなどのβ−ラクタム抗生物質；ゲンタマイシンおよびＴＯＢＲＡＭＹＣＩＮ（登録商標）などのアミノグリコシド；クロラムフェニコール；スルファメトキサゾールなどのスルホンアミド；バンコマイシンなどの糖ペプチド；シプロフロキサシンなどのキノロン；フシジン酸；トリメトプリム；メトロニダゾール；クリンダマイシン；ムピロシン；アンホテリシンＢなどのポリエン；フルコナゾールなどのアゾール；ならびにスルバクタムなどのβ−ラクタムインヒビターを含む。添加され得る他の抗菌剤としては、例えば、抗菌ペプチドおよび／または抗菌タンパク質、化学療法薬物、テロメラーゼインヒビター、他の環状モノマー（５−環状モノマー、ミトキサントロン、フラノン、ハロゲン化フラノン、フラノン官能性ポリマーおよび／またはコポリマーが挙げられる）などが挙げられる。
【００８７】
上記コポリマーと組み合わせられ得る防腐剤および消毒剤の例としては、ヘキサクロロフェン；クロルヘキシジンおよびシクロヘキシジンなどのカチオン性ビグアニド；ヨウ素およびポビドン−ヨウ素などのヨウ素担体；ＰＣＭＸ（すなわち、ｐ−クロロ−ｍ−キシレノール）およびトリクロサン（すなわち、２，４，４’−トリクロロー２’−ヒドロキシ−ジフェニルエーテル）などのハロ置換されたフェノール化合物；ニトロフラントインおよびニトロフラゾンなどのフラン医療調製物；メテナミン；グルタルアルデヒドおよびホルムアルデヒドなどのアルデヒド；ならびにアルコールが挙げられる。いくつかの実施形態において、抗菌剤のうちの少なくとも１つは、防腐剤（例えば、トリクロサン）であり得る。
【００８８】
他の実施形態において、ポリマー薬物（すなわち、このような化合物のポリマー形態であり、例えば、ポリマー抗生物質、ポリマー防腐剤、ポリマー非ステロイド系抗炎症薬（ＮＳＡＩＤ）など）が、利用され得る。ある実施形態において、エステル結合、無水物結合、ナイロン結合またはウレタン結合を有するポリマー薬物が利用され得る。
【００８９】
本開示のコポリマーは、種々の任意の成分（例えば、安定剤、シックナー、着色剤など）と組み合わせられ得る。これらの任意の成分は、本開示のコポリマーを用いて形成される組成物の総重量の約１０％までを占め得る。
【００９０】
ある実施形態において、本開示による医療デバイスは、縫合糸であり得る。本開示による縫合糸は、モノフィラメントであってもマルチフィラメントであってもよく、そして本開示のコポリマーまたは任意の従来の材料（生体吸収性材料と非生体吸収性材料との両方が挙げられる）を用いて作製され得る。適切な材料としては、外科手術用てぐす、絹、綿、ポリオレフィン（例えば、ポリプロピレン）、ポリアミド、ポリグリコール酸、ポリエステル（例えば、ポリエチレンテレフタレート）およびグリコリド−ラクチドコポリマーなどが挙げられるが、これらに限定されない。
【００９１】
ある実施形態において、縫合糸は、ポリオレフィンから作製され得る。適切なポリオレフィンとしては、ポリエチレン、ポリプロピレン、ポリエチレンとポリプロピレンとのコポリマー、およびポリエチレンとポリプロピレンとのブレンドが挙げられる。いくつかの実施形態において、ポリプロピレンが、縫合糸を形成するために利用され得る。ポリプロピレンは、アイソタクチックポリプロピレンであっても、アイソタクチックポリプロピレンとシンジオタクチックポリプロピレンまたはアタクチックポリプロピレンとの混合物であってもよい。
【００９２】
他の実施形態において、縫合糸は、合成吸収性ポリマー（例えば、グリコリド、ラクチド、カプロラクトン、アルキレンカーボネート（すなわち、トリメチレンカーボネート、テトラメチレンカーボネートなど）、ジオキサノン、オルトエステル、ヒドロキシアルカノエート、ヒドロキシブチレート、チロシンカーボネート、ポリミドカーボネート、ポリイミノカーボネート（例えば、ポリ（ビスフェノールＡ−イミノカーボネート）およびポリ（ヒドロキノン−イミノカーボネート））、ならびにこれらのコポリマーおよび組み合わせから作製されるもの）から作製され得る。利用され得る１つの組み合わせとしては、グリコリドおよびラクチドをベースとするポリエステルが挙げられ、グリコリドとラクチドとのコポリマーが挙げられる。
【００９３】
上記のように、縫合糸は、モノフィラメントであってもマルチフィラメントであってもよい。縫合糸がモノフィラメントである場合、このような縫合糸を製造するための方法は、当業者の知識の範囲内である。このような方法は、縫合糸材料（例えば、本開示のコポリマーまたは別の適切な材料（例えば、ポリオレフィン樹脂））を形成する工程、ならびにこの樹脂を押出し成型し、延伸し、そして徐冷してモノフィラメントを形成する工程を包含する。
【００９４】
縫合糸が複数のフィラメントから作製される場合、この縫合糸は、当業者の知識の範囲内である任意の技術（例えば、編組、織ることまたは編むこと）を使用して作製され得る。これらのフィラメントはまた、不織縫合糸を製造するように組み合わせられ得る。フィラメント自体は、縫合糸形成プロセスの一部として、延伸されるか、配向されるか、捲縮されるか、撚られるか、混繊されるか、または空気で絡まされて、糸を形成し得る。
【００９５】
ある実施形態において、本開示のマルチフィラメント縫合糸は、編組によって製造され得る。編組は、当業者の知識の範囲内である任意の方法によってなされ得る。例えば、縫合糸および他の医療デバイスのための編組構築は、米国特許第５，０１９，０９３号、同第５，０５９，２１３号、同第５，１３３，７３８号、同第５，１８１，９２３号、同第５，２２６，９１２号、同第５，２６１，８８６号、同第５，３０６，２８９号、同第５，３１８，５７５号、同第５，３７０，０３１号、同第５，３８３，３８７号、同第５，６６２，６８２号、同第５，６６７，５２８号、および同第６，２０３，５６４号に記載されており、これらの各々の全開示は、本明細書中に参考として援用される。一旦、縫合糸が構築されると、当業者の知識の範囲内である任意の手段によって滅菌され得る。
【００９６】
いくつかの場合において、管状編組またはシースが、コア構造体の周りに構築され得、このコア構造体は、組機の中心を通して供給される。公知の管状編組縫合糸（コアを有するものを含む）は、例えば、米国特許第３，１８７，７５２号、同第３，５６５，０７７号、同第４，０１４，９７３号、同第４，０４３，３４４号、および同第４，０４７，５３３号に開示されている。
【００９７】
ある実施形態において、本開示による縫合糸は、当業者の知識の範囲内である任意の外科手術用針に取り付けられて、針付き縫合糸を製造し得る。創傷は、針付き縫合糸を組織に通して創傷閉鎖を作製することによって、縫合され得る。次いで、この針は縫合糸から除去され得、そしてこの縫合糸が結ばれ得る。この縫合糸は、組織内に残り得、そしてその抗菌特性によって、この組織の汚染および感染を防止することを補助し得、これによって、創傷の治癒を促進し、そして感染を最少にする。縫合糸コーティングはまた、外科医がこの縫合糸を組織に通すことを有利に増強し、そして外科医が縫合糸を結び得る容易さおよび確実さを高める。
【００９８】
コーティングとして塗布される場合、いくつかの実施形態において、本開示のコポリマーの環状モノマー部分は、このコポリマーのリン脂質成分を医療デバイスに付着させるためのテザーとして働き得る。従って、ある実施形態において、環状モノマー（例えば、ラクトン）は、リン脂質をデバイス表面に繋留し得、このデバイス表面は、ある実施形態において、医療デバイスの表面から生物学的環境内へと外側に突出し得る。
【００９９】
上記説明は、多くの詳細を含むが、これらの詳細は、本明細書中の開示の範囲に対する限定と解釈されるべきではなく、単に、本開示の特に有用な実施形態の例示と解釈されるべきである。当業者は、添付の特許請求の範囲によって規定されるような、本開示の範囲および趣旨の範囲内で、他の多くの可能性を予測する。